(57)【特許請求の範囲】
【請求項１】
３Ｂ以上の硬度を有し、下記Ａ群から選ばれる含浸成分を含浸処理した鉛筆芯を収納する樹脂製のケースであって、
該樹脂製のケース本体の少なくとも内側に前記樹脂とは異なる下記Ｂ群から選ばれる一種以上の樹脂を９９質量％以上と下記Ｃ群から選ばれる溶剤のみからなる樹脂層を設けたことを特徴とする鉛筆芯用収納ケース。
Ａ群：α−オレフィンオリゴマー、ジメチルシリコーンオイル、エステルオイル、ヒマシオイル、グリース、アセチレングリコール類、アセチレングリコール類のアルキレンオキサイド付加物、アセチレンアルコール類、ポリオキシアルキレングリセリルエーテル
Ｂ群：エマルジョン由来ではないフッ素樹脂、エマルジョン由来ではないアクリル樹脂、エマルジョン由来ではないウレタン樹脂
Ｃ群：フッ素系溶剤、酢酸エチル、トルエン、酸化プロピレン、ｎ−ブタノール、水
【請求項２】
前記樹脂層のＪＩＳ  Ｋ  ５６００−５−４に定める鉛筆硬度がＨＢ以下であることを特徴とする請求項１に記載の鉛筆芯用収納ケース。
【請求項３】
前記樹脂層のＪＩＳ  Ｋ  ５６００−５−４に定める鉛筆硬度が３Ｂ以下であることを特徴とする請求項２に記載の鉛筆芯用収納ケース。
【請求項４】
前記樹脂層を構成する樹脂がフッ素樹脂であることを特徴とする請求項１〜３の何れか一項に記載の鉛筆芯用収納ケース。
【請求項５】
ＨＢ以上の硬度を有する鉛筆芯を収納することを特徴とする請求項１に記載の鉛筆芯用収納ケース。
【請求項６】
ナノ粒子を含む鉛筆芯を収納することを特徴とする請求項１〜５の何れか一項に記載の鉛筆芯用収納ケース。
【発明の詳細な説明】
【技術分野】
【０００１】
本発明は、耐久性を向上させ、かつ、芯の取り出し易さも向上させた鉛筆芯用収納ケースに関する。
【背景技術】
【０００２】
一般に、シャープペンシル用、芯ホルダー用などの鉛筆芯は、黒鉛、カーボンブラックなどの着色材に、粘土、天然高分子、合成高分子、ピッチ、アスファルトなどの結合材を加え、更に必要に応じて所要の溶剤及び可塑剤を添加して、これらを混練し、この混練物を線状体に押出成形した後、焼成し、得られた焼成芯の開気孔中に動植物油、スピンドル油、流動パラフィン等の鉱油、シリコーン油、変性シリコーン油、ワックス類などの油脂類を、書き味及び筆記濃度向上のために含浸させている。
【０００３】
このような鉛筆芯を樹脂製の収納ケースに長期間収納すると、油脂類がケースの樹脂を膨潤させ、ケースが白濁したり、溶融したりする課題があり、最悪の場合クラックが入りケースが自壊することなどがあった。特に、替芯用などの収納ケースの樹脂として熱可塑性樹脂などが多く利用されているが（例えば、特許文献１、２参照）、この傾向が強いものである。
【０００４】
そこで、これを解決するために、収納ケース内部に油脂類に耐性を持つコーティングを施し、油脂類のケースへの浸透を防ぐことが考えられる。例えば、フッ素樹脂コートであると、ＰＴＦＥ粒子の分散液を塗布した後、１５０℃以上の温度で焼成を行い、強固な被膜を形成することができる。このような製造工程を設けると煩雑であるばかりでなく、収納ケースの樹脂が焼成温度に耐えられないといった課題がある。
その他に、樹脂を溶解させた塗布液を調整し塗布後に乾燥等させて塗膜を定着させる方法も考えられるが、塗膜が脆弱で、油脂類が塗膜で防御されずケースまで浸透してしまい、鉛筆芯の擦過によって塗膜が容易に削れてしまう、などの課題が容易に予想される。
【０００５】
一方、樹脂製ケース本体の内壁に、界面活性剤を含有したシリコーン樹脂塗料の被膜を形成してなるシャープペンシル用替芯収納ケースが知られている（例えば、特許文献３参照）。
この特許文献３の技術は、静電気が発生せず、且つその内壁が滑性を有して、替芯を極めて取り出しやすいシャープペンシル用替芯収納ケースを提供するものであり、耐久性を向上させる技術でなく、本発明とは、その技術思想が相違するものである。
【０００６】
他方、最近、教科書等に用いられるコート紙等の平滑な紙面に濃く筆記可能で、吸湿が起こりにくく、消去性も良く、芯保持性も良好となる鉛筆芯が開発されている。この鉛筆芯は、焼成鉛筆芯体への含浸成分又は表面処理成分として、アセチレングリコール類、そのアルキレンオキサイド付加物、アセチレンアルコール類、ポリオキシプロピレングリセリルエーテルなどのポリオキシアルキレングリセリルエーテルなどが使用されている。
これらの含浸成分又は表面処理成分の中で、ポリオキシアルキレングリセリルエーテルを含有するものを用いた鉛筆芯を従来の樹脂製収納ケースに長期間収納すると、これらの成分が収納ケースの樹脂を膨潤させたり、白濁させたり、溶融させたりする場合があるなどの課題がある。
【先行技術文献】
【特許文献】
【０００７】
【特許文献１】特開平１１−９１２８７号公報（特許請求の範囲、実施例等）
【特許文献２】特開２００６−４３９７３号公報（特許請求の範囲、実施例等）
【特許文献３】特開平１−２９４０９９号公報（特許請求の範囲、実施例等）
【発明の概要】
【発明が解決しようとする課題】
【０００８】
本発明は、上記した従来技術の課題等に鑑み、これらを解消しようとするものであり、シャープペンシル用、芯ホルダー用などの替芯等の鉛筆芯を樹脂製収納ケースに長期間収納しても、収納ケースの樹脂を膨潤させたり、白濁させたりすることなどもなく、長期に亘り、耐久性を向上させた鉛筆芯用収納ケースを提供することを目的とする。
【課題を解決するための手段】
【０００９】
本発明者らは、上記従来の課題等に鑑み、鋭意検討した結果、樹脂製のケース本体の少なくとも内側に前記樹脂とは異なる特定の樹脂のみからなる樹脂層を設けることによって、上記目的の鉛筆芯用収納ケースが得られることを見出し、本発明を完成するに至ったものである。
【００１０】
すなわち、本発明は、次の（１）〜（６）に存する。
（１）  ３Ｂ以上の硬度を有し、下記Ａ群から選ばれる含浸成分を含浸処理した鉛筆芯を収納する樹脂製のケースであって、
該樹脂製のケース本体の少なくとも内側に前記樹脂とは異なる下記Ｂ群から選ばれる一種以上の樹脂を９９質量％以上と下記Ｃ群から選ばれる溶剤のみからなる樹脂層を設けたことを特徴とする鉛筆芯用収納ケース。
Ａ群：α−オレフィンオリゴマー、ジメチルシリコーンオイル、エステルオイル、ヒマシオイル、グリース、アセチレングリコール類、アセチレングリコール類のアルキレンオキサイド付加物、アセチレンアルコール類、ポリオキシアルキレングリセリルエーテル
Ｂ群：エマルジョン由来ではないフッ素樹脂、エマルジョン由来ではないアクリル樹脂、エマルジョン由来ではないウレタン樹脂
Ｃ群：フッ素系溶剤、酢酸エチル、トルエン、酸化プロピレン、ｎ−ブタノール、水
（２）  前記樹脂層のＪＩＳ  Ｋ  ５６００−５−４に定める鉛筆硬度がＨＢ以下であることを特徴とする請求項１に記載の鉛筆芯用収納ケース。
（３）  前記樹脂層のＪＩＳ  Ｋ  ５６００−５−４に定める鉛筆硬度が３Ｂ以下であることを特徴とする請求項２に記載の鉛筆芯用収納ケース。
（４）  前記樹脂層を構成する樹脂がフッ素樹脂であることを特徴とする請求項１〜３の何れか一項に記載の鉛筆芯用収納ケース。
（５）  ＨＢ以上の硬度を有する鉛筆芯を収納することを特徴とする請求項１に記載の鉛筆芯用収納ケース。
（６）  ナノ粒子を含む鉛筆芯を収納することを特徴とする請求項１〜５の何れか一項に記載の鉛筆芯用収納ケース。
【発明の効果】
【００１１】
本発明によれば、シャープペンシル用、芯ホルダー用などの替芯等の鉛筆芯を樹脂製収納ケースに長期間収納しても、収納ケースの樹脂を膨潤させたり、白濁させたりすることなどもなく、長期に亘り、耐久性を向上させ、かつ、芯の取り出し易さも向上させた鉛筆芯用収納ケースが提供される。
【図面の簡単な説明】
【００１２】
【図１】本発明の鉛筆芯用収納ケースの実施形態の一例を示す図面であり、（ａ）はその斜視図、（ｂ）はその分解斜視図である。
【図２】ケース本体の正面図である。
【図３】ケース本体の背面図である。
【図４】ケース本体の縦断面図とその要部部分拡大縦断面図である。
【図５】（ａ）は蓋体の正面図、（ｂ）は蓋体の縦断面図である。
【図６】ケース本体と蓋体との取り付け状態を示す要部縦断面図である。
【図７】（ａ）は尾栓の正面図、（ｂ）は尾栓の横断面図、（ｃ）は尾栓の縦断面図である。
【図８】（ａ）〜（ｃ）は、鉛筆芯用収納ケースの蓋体とケース本体とのスライド自在となる関係を模式的に各模式図である。
【図９】本発明の鉛筆芯用収納ケースの使用状態の一例を示す斜視図である。
【発明を実施するための形態】
【００１３】
以下に、本発明の実施の形態を詳しく説明する。
本発明の鉛筆芯用収納ケースは、樹脂製のケース本体の少なくとも内側に前記樹脂とは異なる一種以上の樹脂のみからなる樹脂層を設けたことを特徴とするものである。
【００１４】
図１〜図９は、本発明の鉛筆芯用収納ケースにおける実施形態の一例を示すものである。
本実施形態のシャープペンシル用の替芯ケースに適用される鉛筆芯用収納ケースの概略構成について、図１に基づいて説明する。
図１は、本発明の実施形態の鉛筆芯用収納ケースの斜視図であり、（ａ）は、蓋体を閉じた状態の鉛筆芯用収納ケースの斜視図を示し、（ｂ）は、鉛筆芯用収納ケースの部品を展開した分解斜視図を示している。
【００１５】
本実施形態の鉛筆芯用収納ケース１は、上下両端にそれぞれ開口１３ａ、１３ｂが形成された箱状となる樹脂製のケース本体１０と、該ケース本体１０の上端にスライド自在に取り付けられ、該上端の開口（替芯取出口）１３ａを開閉する蓋体３０と、本体１０の下面の開口１３ｂを塞ぐ尾栓５０とを備えている。
【００１６】
上記ケース本体１０に用いることができる樹脂としては、例えば、ポリプロピレン（ＰＰ）、ポリカーボネイト（ＰＣ）、ポリエチレン（ＰＥ）、ポリスチレン（ＰＳ）、アクリロニトリルスチレン樹脂（ＡＳ）、アクリル樹脂（ＰＭＭＡ）、アクリロニトリルブタジエンスチレン樹脂（ＡＢＳ）などが挙げられ、透明性、成形性、硬度、価格、再生安定性の点からポリカーボネイト（ＰＣ）が望ましい。
また、蓋体３０、尾栓５０もポリアセタール（ＰＯＭ）、ＰＰ、ＰＣ、ＰＥ、ＰＳ、ＡＳ、ＰＭＭＡ、ＡＢＳなどの樹脂を用いることができる。
本実施形態では、ケース本体１０は、ポリカーボネイト（ＰＣ）により形成され、また、蓋体３０及び尾栓５０は、ポリアセタールにより形成されている。
【００１７】
このケース本体１０は、図２〜図４に示すように、縦長の箱状に形成され、内部に中空状のシャープペンシルの替芯などの鉛筆芯収納部１４を備えている。また、ケース本体１０は、その上端および下端にそれぞれ収納部１４に連通する開口１３ａ、１３ｂが形成されている。また、ケース本体１０の上端の左右両側には、それぞれ、上方に向けて、上面が円弧状の舌片部１０ｃ、１０ｄが突出している。
なお、舌片部１０ｃ、１０ｄの上面を円弧状に形成したのは、ユーザが蓋体３０を開閉する際に、本体１０の上端に指が当たることがあることを考慮したためである（すなわち、上面を円弧状に形成することにより、ユーザが指を当てても痛くならないようにしている）。
そして、本体１０の上端は、後述する蓋体３０により外部から覆われる。また、本体１０の下端の開口１３ｂは、尾栓５０が挿入されることにより塞がれる。
【００１８】
このケース本体１０の正面１０ａの上端側には、正面１０ａの短手方向（図３に示すＸ方向）と平行する方向に延びる凸状のガイドレール（第１ガイドレール）１１ａが形成されている。また、ガイドレール１１ａの下側には、ガイドレール１１ａに沿って矩形凹状のガイド溝１２ａが形成されている。
また、ケース本体１０の正面１０ａに形成されたガイド溝１２ａには、蓋体３０を位置決めするための２つの凸状の突起部（位置決部）１５ａ、１５ｂが設けられている。
【００１９】
また、図３に示すように、ケース本体１０の背面１０ｂの上端側には、背面１０ｂの短手方向（図３に示すＸ方向）と平行する方向に延びる凸状のガイドレール（第２ガイドレール）１１ｂが形成されている。また、ガイドレール１１ｂの下側には、ガイドレール１１ｂに沿って矩形凹状のガイド溝１２ｂが形成されている。
このケース本体１０の背面部１０ｂに形成されたガイド溝１２ｂには、蓋体３０を位置決めするための凸状の突起部（位置決部）１５ｃが設けられている。
さらに、図３に示すように、本体１０の背面部１０ｂのガイドレール（第２ガイドレール）１１ｂの上方にある舌片部１０ｃには、ガイドレール１１ｂと平行する矩形凸状のガイド部１６（第３ガイドレール）が形成されている。
【００２０】
この構成となるケース本体１０の少なくとも内側となる内面全体に、ケース本体１０の樹脂とは異なる一種以上の樹脂のみからなる樹脂層Ａが設けられている。
この樹脂層Ａを構成する樹脂としては、フッ素樹脂、アクリル樹脂、ウレタン樹脂、シリコーン樹脂から選ばれる一種以上のものから構成されるものである。
なお、上述の如く、これらの樹脂は、質量平均分子量が１万以上の高分子をいうが、５，０００以上のオリゴマーも含まれるものである。また、上記「一種以上の樹脂のみからなる」とは、樹脂層は単独の樹脂又は複数の樹脂の混合物からなり、樹脂の含有量が９９質量％以上をいう。
【００２１】
用いることができるフッ素樹脂としては、例えば、ポリテトラフルオロエチレン、テトラフルオロエチレン・パーフルオロアルキルビニルエーテル共重合体、テトラフルオロエチレン・ヘキサフルオロプロピレン共重合体、テトラフルオロエチレン・エチレン共重合体、テトラフルオロエチレンとヘテロ環含有フッ素系モノマーの共重合体、ポリクロロトリフルオロエチレン、フルオロアルキル（メタ）アクリレート重合体、フルオロアルキル（メタ）アクリレートとその他アルキル（メタ）アクリレート共重合体、フッ化ビニリデン、フッ化ビニリデンとテトラフロロエチレン共重合体、フッ化ビニリデンとパーフルオロアルキルビニルエーテル共重合体、ポリエーテル系化合物Ｆ−〔ＣＦ（ＣＦ３）ＣＦ２Ｏ〕ｎ−Ｃ２Ｆ２、ポリエーテル系化合物ＣＦ３Ｏ−（ＣＦ２ＣＦ２Ｏ）ｎ−（ＣＦ２）ｍ−、炭素数１〜１２の（パー）フルオロアルキル基及び／又は（パー）フルオロポリエーテル基を有し、かつ炭素−炭素二重結合を有するモノマー５０〜９５質量％とフッ素を含有しない、炭素−炭素二重結合を有するモノマー（スチレン等）５〜５０質量％を共重合してなるフッ素系樹脂などが挙げられ、市販のフロロサーフ１０１０Ｓ１３５、フロロサーフ１０２０Ｓ１３５、フロロサーフ１０３０Ｓ１３５、フロロサーフ１０４０Ｓ１３５、フロロサーフ１０６０Ｓ１３５（社フロロテクノロジー社製）などを用いることができる。
用いることができるアクリル樹脂としては、アクリル系プレポリマー、例えば、ウレタンアクリレート、ポリエステルアクリレート、エポキシアクリレート、メラミンアクリレート、ポリフルオロアルキルアクリレート、シリコーンアクリレートや、光重合性モノマー、例えば、２−エチルヘキシルアクリレート、２−ヒドロキシエチルアクリレート、２−ヒドロキシプロピルアクリレート、ブトキシエチルアクリレート等の単官能アクリルモノマー、１，６−ヘキサンジオールジアクリレート、ネオペンチルグリコールジアクリレート、ジエチレングリコールジアクリレート、ポリエチレングリコールジアクリレート、ヒドロキシピバリン酸エステルネオペンチルグリコールジアクリレート等の２官能アクリルモノマー、ジペンタエリスリトールヘキサアクリレート、トリメチルプロパントリアクリレート、ペンタエリスリトールトリアクリレート等の多官能アクリルモノマーの１種若しくは２種以上を使用することができる。特に、耐擦傷性をより向上させることができるため、アクリル系プレポリマーや光重合性モノマーを用いることが好ましい。市販のアクリディックＡ−１６５、アクリディック５６−１１５５、アクリディックＷＤＬ−７８７（ＤＩＣ社製）などを用いることができる。
用いることができるウレタン樹脂は、主鎖にウレタン結合を有するポリマーの総称であり、通常、ポリイソシアネートとポリオールの反応によって得られる。ポリイソシアネートとしては、ＴＤＩ（トルエンジイソシアネート）、ＭＤＩ（ジフェニルメタンジイソシアネート）、ＮＤＩ（ナフタレンジイソシアネート）、ＴＯＤＩ（トリジンジイソシアネート）、ＨＤＩ（ヘキサメチレンジイソシアネート）、ＩＰＤＩ（イソホロンジイソシアネート）等がある。ポリオールとしてはエチレングリコール、プロピレングリコール、グリセリン、ヘキサントリオール等がある。また、本発明のイソシアネートとしては、ポリイソシアネートとポリオールの反応によって得られたポリウレタンポリマーに鎖延長処理をして分子量を増大させたポリマーも使用することができる。以上に述べたポリイソシアネート、ポリオール、及び鎖延長処理については、例えば「ポリウレタンハンドブック」（岩田敬治編、日刊工業新聞社、昭和６２年発行）において記載されている。スーパーフレックス１５０ＨＳ、スーパーフレックス４７０等の市販品（第一工業製薬（株）製）、ハイドランＨＷ−１７１（ＤＩＣ社製）などを用いることができる。
用いることができるシリコーン樹脂としては、例えば、フェニルメチル系シリコーン樹脂、メチル系シリコーン樹脂、ビニル系シリコーン樹脂、アルコキシド系シリコーン樹脂などが挙げられ、市販の８０４ＲＥＳＩＮ、ＳＲ  ２４００（東レ・ダウコーニング社製）などを用いることができる。
好ましくは、製造上取り扱いやすく、撥水・撥油性に優れ、後述する鉛筆芯の含浸油等にバリア性に優れたフッ素樹脂の使用が望ましい。
【００２２】
これらの樹脂層Ａは、上記フッ素樹脂、アクリル樹脂、ウレタン樹脂、シリコーン樹脂から選ばれる一種以上と、フッ系素溶剤、酢酸エチル、トルエン、酸化プロピレンなどの有機溶剤、ｎ−ブタノールなどのアルコール、水などとを配合した塗布液（上記各市販品等）をケース本体１０の少なくとも内側となる内面全体に刷毛やスポンジなどにより塗布し、５０〜１１０℃で乾燥することにより形成することができる。
なお、樹脂層Ａの厚みは、該樹脂層Ａを後述する鉛筆硬度未満とする関係から調整されるものであるが、０．１〜５０μｍ程度である。また、上述の如く、本発明では樹脂層は、乾燥後は樹脂の含有量が９９質量％以上である。
【００２３】
これらの樹脂層Ａは、収容した鉛筆芯の擦過から適度な粗面形成による適切な摩擦係数付与の点から、好適なＪＩＳ  Ｋ  ５６００−５−４に定める鉛筆硬度を設定することができ、ＪＩＳ  Ｋ  ５６００−５−４に定める鉛筆硬度がＨＢ以下であることが好ましく、更に好ましくは、ＪＩＳ  Ｋ  ５６００−５−４に定める鉛筆硬度が３Ｂ以下であることが望ましい。収容した鉛筆芯の含浸油についての耐溶剤性については、樹脂層Ａがこれらのような鉛筆硬度であっても問題はなかった。
上記樹脂層Ａにおける鉛筆硬度がＨＢ以下、３Ｂ以下などの調整は、用いる樹脂種、厚み（塗布量又は塗布時の濃度）、塗布液の状態（エマルジョンか否か）などを好適に組み合わせることにより行うことができる。
【００２４】
次に、蓋体３０は、図５（ａ）に示すように、台形の板状の上面部と、上面部の一端（上底側）から折り曲がって下方向に延びる正面部３０ａと、上面部３０ｅの他端（下底側）から折り曲がって下方向に延びる背面部３０ｂとを有し、その断面が略コの字状になされている。
また、図５（ｂ）に示すように、蓋体３０は、正面部３０ａと背面部３０ｂとの間の長さ寸法が上端側から下端側に向かうにしたがい短くなるようになされている（ｔ１＞ｔ２）。すなわち、蓋体３０は、下端が絞られた形状になされている。
このように構成したのは、蓋体３０を本体１０に取付けた際に、蓋体３０が本体１０に対して安定し、本体１０から外れる可能性が軽減させるためである。また、上面部３０ｅには、滑り止め用の凸状の滑り止め部が設けられている。
【００２５】
また、図５及び図６に示すように、蓋体３０の正面部３０ａ（正面部３０ａの裏面）の下端側には、正面部３０ａの長手方向に、正面部３０ａの右側端部から左側端部まで延びる凹状 のガイド溝３１ａが形成されている。また、蓋体３０の背面部３０ｂの下端側（背面部３０ｂの裏面）には、背面部３０ｂの長手方向に、背面部３０ｂの右側端部から左側端部まで延びる凹状のガイド溝３１ｂが形成されている。
また、ガイド溝３１ａの下端に凸状の突起部３２ａが設けられている。また、ガイド溝３１ｂの下端には、凸状の突起部３２ｂ、３２ｃが設けられている。
【００２６】
さらに、図５及び図６に示すように、蓋体３０の背面部３０ｂ（背面部３０ｂの裏面）の略中央部には、ガイド溝３１ｂと平行する方向に、背面部３０ｂの一端部から背面部３０ｂの所定位置（一端部（右側端部）と他端部（左側端部）との間の位置）の閉端部まで延びるガイド溝３３が形成されている。
なお、上記の閉端部の位置は、特に限定されるものではない。一端部（右側端部）からのガイド溝３３が背面部３０ｂの他端部（左側端部）まで貫通していなければよい。
【００２７】
そして、図３、図５及び図６に示すように、蓋体３０のガイド溝３１ａ、３１ｂには、それぞれ、本体１０のガイドレール１１ａ、１１ｂが摺動自在に嵌合され、蓋体３０の突起部３２ａが本体１０のガイド溝１２ａに摺動自在に嵌合されると共に、突起部３２ｂ、３２ｃが本体１０のガイド溝１２ｂに摺動自在に嵌合されることにより、蓋体３０が本体１０にスライド自在に支持される。さらに、本実施形態では、蓋体３０のガイド溝３３に、ケース本体１０のガイド部１６を摺動自在に嵌合させる。このように構成することにより、蓋体３０をスライドさせている際に、ケース本体１０から蓋体３０が外れることを防いでいる。
【００２８】
尾栓５０は、図７に示すように、台座部５０ａと、台座部５０ａの上面に形成された矩形柱状の凸部５０ｂとを備えている。また、凸部５０ｂは、上端に替芯を載置するための平坦面５０ｂ１が形成されていると共に、本体１０の底面に形成された開口１３ｂ（図１参照）に嵌合する形状になされている。
そして、ケース本体１０の底面に形成された開口１３ｂに、尾栓５０の凸部５０ｂを挿入して嵌合させることにより、本体１０の底面に形成された開口１３ｂは、尾栓５０により塞がれる。
【００２９】
このように構成される本実施形態のケース本体１０の蓋体３０の開閉動作について、図１、図６、図８及び図９を用いて説明する。
収納ケース１の閉状態にあっては、ケース本体１０のガイド溝１２ａ、１２ｂに挿入されている蓋体３０の突起部３２ａ、３２ｃが、ガイド溝１２ａ、１２ｂの突起部１５ａ、１５ｃに当接し、蓋体３０が図１（ａ）の位置で保たれる（閉状態を維持する）。このように、蓋体３０の突起部３２ａ、３２ｃ、およびガイド溝１２ａ、１２ｂの突起部１５ａ、１５ｃにより、蓋体３０を閉状態にロックすることができる。これにより、例えば、収納ケース１を鞄などに入れて持ち運ぶような場合に、振動等で蓋体３０が誤って開くことが防止される。
【００３０】
また、図１等に示すように、蓋体３０に対してＸ１方向の荷重を加え続けると、本体１０のガイド溝１２ａ、１２ｂの突起部１５ａ、１５ｃに当接している蓋体３０の突起部３２ａ、３２ｃは、突起部１５ａ、１５ｃの上を通過し（乗り越えて）、蓋体３０がＸ１方向にスライドし、その後、図８（ｂ）に示す位置で止まる。具体的には、図８（ａ）の位置から動いた蓋体３０は、蓋体３０の突起部３２ａがガイド溝１２ａの突起部１５ｂに当接すると共に、蓋体３０の突起部３２ｂがガイド溝１２ｂの突起部１５ｃに当接することにより停止する。この場合、蓋体３０は、ケース本体１０の開口（替芯取出口）１３ａを小さく開放した状態（一部開状態）に位置決めされる。
このように、蓋体３０の突起部３２ａ、３２ｂ、およびガイド溝１２ａ、１２ｂの突起部１５ｂ、１５ｃにより、本体１０の開口（替芯取出口）１３ａを小さく開放した状態に設定することができる。
【００３１】
また、本実施形態では、図８（ａ）の位置から蓋体３０が動く際には、蓋体３０の突起部３２ａ、３２ｃは、突起部１５ａ、１５ｃの上を通過する（乗り越える）ため、ユーザにクリック感を与える。この構成により、ユーザに、蓋体３０が閉状態から解除されたことを認識させることができる。そして、ユーザは、替芯を少量だけ、取り出したいときには、図８（ｂ）に示す状態で替芯を取り出すようにすればよい。
次に、図８（ｂ）の状態の蓋体３０に対して、Ｘ１方向の荷重を加えると、本体１０のガイド溝１２ａ、１２ｂの突起部１５ｂ、１５ｃに当接している蓋体３０の突起部３２ａ、３２ｂは、突起部１５ｂ、１５ｃの上を通過し（乗り越えて）、蓋体３０がＸ１方向にスライドし、その後、図８（ｃ）に示す位置で止まる。具体的には、図８（ｂ）の位置から動いた蓋体３０は、図８（ｃ）に示すように、蓋体３０の突起部３２ａがガイド溝１２ａの右端部１２ａ２に当接すると共に、蓋体３０の突起部３２ｃがガイド溝１２ｂの右端部１２ｂ２に当接することで停止する。
そして、この場合、蓋体３０は、本体１０の開口（替芯取出口）１３ａを大きく開いた状態（全開状態）で位置決めされる。そのため、ユーザは、替芯を多量に取り出したいときには、この状態で替芯を取り出すようにすればよい。
【００３２】
また、本実施形態では、図８（ｂ）の位置から図８（ｃ）の位置に蓋体３０をスライドさせる際には、蓋体３０の突起部３２ａ、３２ｂは、ガイド溝１２の突起部１５ｂ、１５ｃの上を通過する（乗り越える）ため、ユーザにクリック感を与える。この構成により、ユーザに、蓋体３０が一部閉状態から全開状態に向かっていることを認識させることができる。更に、図８（ｂ）（或いは図８（ｃ））の状態から蓋体３０を閉状態にしたい場合、蓋体３０に対してＸ２方向の荷重を加えればいい。この場合、上述した動作と反対方向に蓋体３０がスライドする。また、蓋体３０に対してＸ２方向の荷重を加え続けた場合、蓋体３０の正面部３０ａの突起部３２ａが本体１０のガイド溝１２ａの左端部１２ａ１に当接すると共に、蓋体３０の背面部３０ｂの突起部３２ｂがガイド溝１２ｂの左端部１２ｂ１に当接することで停止する。この構成により、蓋体３０が閉状態の位置をオーバすることがない。
なお、上述した通り、本実施形態では、蓋体３０は、本体１０に対して、両面側（正面部３０ａおよび背面部３０ｂ）で位置決めされているため、安定した状態が保たれる。
【００３３】
このように、蓋体３０の突起部３２ａ、３２ｂ、およびガイド溝１２ａ、１２ｂの突起部１５ｂ、１５ｃにより、本体１０の開口（替芯取出口）１３ａを小さく開放した状態に設定することができる。また、本実施形態では、図１の位置から蓋体３０が動く際には、蓋体３０の突起部３２ａ、３２ｃは、突起部１５ａ、１５ｃの上を通過する（乗り越える）ため、ユーザにクリック感を与える。この構成により、ユーザに、蓋体３０が閉状態から解除されたことを認識させることができる。そして、ユーザは、替芯を少量だけ、取り出したいときには、この状態で替芯を取り出すようにすればよく、更に多めに取り出したいときは蓋体３０を最大にスライドさせることにより取り出すことができる。
【００３４】
本発明において、ケース本体１０の収納部１４に収納する鉛筆芯としては、特に限定されるものでないが、焼成鉛筆芯体への含浸油などの含浸成分（又は表面処理成分）として、例えば、α−オレフィンオリゴマー、ジメチルシリコーンオイルなどのシリコーンオイル、エステルオイル等の合成油、ヒマシオイル等の植物油、グリース等の潤滑剤など、更に、アセチレングリコール類、そのアルキレンオキサイド付加物、アセチレンアルコール類、ポリオキシアルキレングリセリルエーテルなどのアルキレングリコールエーテルを用いることができる。
特に、ポリオキシアルキレングリセリルエーテル、ポリオキシエチレン（トリオール型）、ポリオキシエチレンポリオキシプロピレン共重合物（トリオール型）、ポリオキシプロピレングリコール（トリオール型）、また、ひまし油を付加したポリオキシアルキレンひまし油エーテル等、並びに、これらの付加物などのアルキレングリコールエーテルを用いると、更なる芯保持性、並びに、教科書のような平滑な紙面にも更に良好に濃く筆記せしめることを高度に両立することができるものとなる。特に好ましくは、ポリオキシアルキレングリセリルエーテルが挙げられ、例えば、ポリオキシプロピレングリセリルエーテル、ポリオキシエチレンポリオキシプロピレングリセリルエーテル、ポリオキシエチレンポリオキシプロピレングリセリルエーテル等が望ましい。
これらのアルキレングリコールのグリセリルエーテルなどの分子量は、好ましくは、２００〜１００００程度で、更に好ましくは、３００〜３０００である。
【００３５】
また、上記含浸油などの含浸前の焼成鉛筆芯体としては、従来から用いられている配合材料及び製造方法などにより得ることができ、特に限定されるものでない。例えば、鉛筆芯がシャープペンシル用焼成鉛筆芯では、配合材料として、黒鉛を少なくとも含有することが好ましく、また、シャープペンシル以外の焼成鉛筆芯では、体質材とセラミック結合材とを少なくとも含有することが好ましい。
また、シャープペンシル用焼成鉛筆芯では、その他の成分として、結合材としてポリ塩化ビニル、ポリビニルアルコール、フェノール樹脂、ピッチ、セルロース、ポリアクリロニトリル、ナノ粒子として、平均粒径１００ｎｍ以下の金属ナノ粒子、ダイヤモンドナノ粒子、これらのナノ粒子等からなる母材に対してアモルファスカーボン、黒鉛、ダイヤモンド及びセラミック材料などを被覆した被覆ナノ粒子、フラーレンなどのカーボン粒子、安定剤として、ステアリン酸Ｃａ−Ｚｎ、ステアリン酸ナトリウム、ステアリン酸マグネシウム、可塑剤としてジオクチルフタレート、ジオクチルアジペート、フタル酸ジイソブチル、焼成鉛筆芯では、その他の成分として、色材、潤滑剤、バインダー成分、各種シリコーンオイル、ラード、アクリル樹脂、エポキシ樹脂、セルロイド及びその他の熱可塑性樹脂、有機溶剤等を用いることができる。
例えば、シャープペンシル用焼成鉛筆芯やシャープペンシル以外の焼成鉛筆芯に用いる各成分（黒鉛、カーボンブラック、ナノ粒子、体質材、界面活性剤、香料、熱可塑性樹脂、有機溶剤など）を混練、成型、乾燥及び非酸化性雰囲気下で焼成処理して得ることができる。
【００３６】
本発明の鉛筆芯用収納ケースに収納する鉛筆芯として、上記の鉛筆芯が挙げられ、好ましくは、収容した鉛筆芯の擦過から適度な粗面形成による適切な摩擦係数付与の点から、樹脂層ＡのＪＩＳ  Ｋ  ５６００−５−４に定める鉛筆硬度（Ｘ）は、収納する鉛筆芯のＪＩＳ  Ｋ  ５６００−５−４に定める鉛筆硬度（Ｙ）の方が硬いこと、Ｘ≦Ｙとなることが好ましく、樹脂層のＪＩＳ  Ｋ  ５６００−５−４に定める鉛筆硬度（Ｘ）が、ＨＢ以下の場合には、ＨＢ以上の硬度を有する鉛筆芯を収納することが好ましく、また、ＪＩＳ  Ｋ  ５６００−５−４に定める鉛筆硬度（Ｘ）が３Ｂ以下の場合には、３Ｂ以上の硬度を有する鉛筆芯を収納することが望ましい。
【００３７】
このように構成される本発明では、樹脂製のケース本体の少なくとも内側に前記樹脂とは異なる一種以上の樹脂のみからなる樹脂層を設けたものであるので、シャープペンシル用、芯ホルダー用などの替芯等の鉛筆芯を樹脂製収納ケースに長期間収納しても、収納ケースの樹脂を膨潤させたり、白濁させたりすることなどもなく、長期に亘り、耐久性を向上させ、かつ、芯の取り出し易さも向上させた鉛筆芯用収納ケースが得られるものとなる。
特に、収納する鉛筆芯の含浸油等にポリオキシプロピレングリセリルエーテルなどのポリオキシアルキレングリセリルエーテルを用いた鉛筆芯、及び／又は３Ｂ以上の硬度を有する鉛筆芯などでは、鉛筆芯用収納ケースとして好適であり、長期に亘り、耐久性を向上させ、かつ、芯の取り出し易さも向上させた鉛筆芯用収納ケースとなる。
【００３８】
本発明の鉛筆芯用収納ケースは、上述の如く、樹脂製のケース本体の少なくとも内側に前記樹脂とは異なる一種以上の樹脂のみからなる樹脂層を設けたものであれば、ケース本体の形状、構造、その他の構造等は特に限定されるものでなく、上記実施形態の他、例えば、ケース本体の形外形形状等として、有底筒状の上部に開口部を備えた本発明の構成となる樹脂製のケース本体に、該開口部を塞ぐ蓋体を嵌合自在とするものであってもよい。
また、スリーブ式外箱とこの外箱に挿脱自在な内箱からなるケースであってもよいものである。
更に、スリーブ式外箱とこの外箱に挿脱自在な内箱からなり、挿脱方向全長に渉って内箱底に仕切壁を突設したケースであってもよいものである。
【実施例】
【００３９】
次に、実施例及び比較例により、本発明を更に詳述するが、本発明は下記実施例等により制限されるものではない。
【００４０】
（実施例１〜６及び比較例１〜５）
下記方法により得られた鉛筆芯用収納ケース、鉛筆芯を用いて、下記表１に示す組み合わせなどで鉛筆芯を収納した鉛筆芯用収納ケースを作製し、下記方法により、樹脂層の溶剤量、樹脂層の鉛筆硬度を測定し、また、下記評価方法により経時後のケース本体となる基材の状態、揺動試験後の樹脂層の状態、鉛筆芯の取り出し易さ、揺動試験後かつ経時後の基材の状態について評価した。
これらの結果を下記表１に示す。
【００４１】
〔各鉛筆芯用収納ケースの作製、図１〜図９（三菱鉛筆社製ｕｎｉ０．５−２０２ＮＤ）に準拠〕
（１）基材となるケース本体１０：ポリカーボネイト（ＰＣ）により形成。
蓋体３０、尾栓５０：ポリアセタールにより形成
（２）樹脂層の樹脂：下記表１に記載の各樹脂を用いた。
ＰＣ基材のケース本体の内側面に、表１に記載の各樹脂（塗布液）を不織布の塗布部を持つ塗布具によって塗布した。塗布後、５０℃で、１時間乾燥により樹脂層を形成した。
【００４２】
（樹脂層の樹脂量の測定）
下記（１）〜（４）により樹脂層の溶剤量の測定（算出）した後、樹脂層の樹脂量を測定（算産）した。
（１）上記ＰＣ基材ケース本体の内側面に各樹脂を塗布する前のケースの重量を測定。
（２）上記ＰＣ基材ケース本体の内側面に各樹脂を塗布直後のケースの重量を測定。
（３）上記ＰＣ基材ケース本体の内側面に各樹脂塗布後、５０℃、１時間乾燥後のケースの重量を測定。
（４）上記（１）〜（３）の結果１００ケース分から樹脂層の溶剤量を算出した。
溶剤量は、実施例１〜６は１％未満、比較例２〜５はエマルジョン樹脂で水分が１％以上残っていることを確認した後、樹脂層の樹脂量を算出した。
【００４３】
（鉛筆芯用収納ケースに収納する鉛筆芯の作製）
鱗片状天然黒鉛                                                      ４０質量部
ナノ粒子：ダイヤモンドナノ粒子（粒径：ｍｖ値５０ｎｍ）            ０．４質量部
（ｍｖ値：レーザー回折・散乱法における測定結果から体積で重みづけされた体積平均径）
ポリ塩化ビニル                                                      ４０質量部
ステアリン酸ナトリウム                                                １質量部
ジオクチルフタレート                                                １５質量部
上記ナノ粒子とジオクチルフタレートをビーズミルで１８０分間分散させ、他の上記材料をヘンシェルミキサーで混合分散（混合分散時間２０分、以下同様）し、加圧ニーダー、ロールで混練し、成形後、ジオクチルフタレートを乾燥後、窒素（Ｎ２）雰囲気中にて１０００℃、１０時間で焼成処理することによって、直径０．５６５ｍｍ、長さ６０ｍｍの焼成鉛筆芯体を製造し、ポリオキシプロピレングリセリルエーテル（分子量３０００、日油社製ユニオールＴＧ−３０００）の溶液に浸漬し、１５０℃−２４時間含浸処理し、鉛筆芯（鉛筆硬度：Ｈ、ＨＢ、３Ｂ）を製造した。この各鉛筆硬度の鉛筆芯４０本をそれぞれの上記で得た実施例１〜６及び比較例１〜５の各鉛筆芯用収納ケースに収納した。なお、実施例１と２及び比較例２と３、並びに、実施例３と４及び比較例４と５とは、それぞれ収容した鉛筆芯の鉛筆硬度を変動（ＨＢとＨ、３ＢとＨＢ）したものである。
【００４４】
（樹脂層の鉛筆硬度の測定方法）
上記ＰＣ板上に樹脂層の樹脂を塗布した試料でＪＩＳ  Ｋ  ５６００−５−４に定める方法で三菱鉛筆ユニを使い試験し測定した。
【００４５】
〔経時試験後のケース本体（基材）の状態の評価方法〕
ケース本体の内側面を下記表１に示す夫々の樹脂でコートさせたケース本体に、上記の鉛筆芯を４０本入れたものを１０ケース用意し、５０℃、湿度８０％の恒温槽内に１日放置した後、下記評価基準で評価した。上記１０ケースのうち、最も悪い評価のものを、その試料の評価とした。
評価基準：
◎：基材の樹脂は全く変化が無く透明である。
○：基材の樹脂の透明度が落ち容器内部が見辛い。
△：基材の樹脂が白化し容器内部が全く見えない。
×：基材の樹脂にクラックが入り容器が壊れていた。
【００４６】
（搖動試験後の樹脂層の状態の評価方法）
ケース本体の内側面を下記表１に示す夫々の樹脂でコートさせたケース本体に、上記の鉛筆芯を４０本入れたものを１０ケース用意し、試験管の振とう器に立てかけ１０ｃｍ幅を毎分６０回１時間振とうし、内側の樹脂層の様子を観察し、下記評価基準で評価した。上記１０ケースのうち、最も悪い評価のものを、その試料の評価とした。
評価基準：
◎：特に変化は見られなかった。
○：樹脂層に傷が見られる。
△：樹脂層が削れている部分が見られる。
×：樹脂層が明らかに削れており基材の樹脂が露出している。
【００４７】
（鉛筆芯の取り出し易さの評価方法）
ケース本体の内側面を下記表１に示す夫々の樹脂でコートさせたケース本体に、上記の鉛筆芯を４０本入れたものを１０ケース用意し、試験管の振とう器に立てかけ１０ｃｍ幅を毎分６０回１時間振とうし、これらのケースから鉛筆芯を取り出す動作を行い、下記評価基準で評価した。上記１０ケースのうち、最も悪い評価のものを、その試料の評価とした。
評価基準：
◎：蓋を開けケースを下向き３０°傾けただけで１〜３本の芯が頭を出した。
○：蓋を開けケースを下向き６０°傾けただけで１〜３本の芯が頭を出した。
△：蓋を開けケースを下向き９０°に傾けて１〜３本の芯が頭を出した又は、蓋を開けケースを９０°に傾け１回軽く振っただけで１０本以上の芯が飛び出してしまった。
×：蓋を開けケースをやや下向きに傾け３回以上の軽い振りでも芯は頭を出さなかった、又は、蓋を開けケースをやや下向きに傾けただけで１０本以上の芯が飛び出してしまった。
【００４８】
〔搖動試験後、更なる経時試験後のケース本体（基材）の状態の評価方法〕
上記揺動の試験後、上記経時試験後のケース本体（基材）の状態の評価方法で評価を行った。
【００４９】
【表１】
0006545450.tif 000002
【００５０】
上記表１の結果から明らかなように、本発明範囲となる実施例１〜６の鉛筆芯用収納ケースは、本発明の範囲外となる比較例１〜５に較べて、経時後のケース本体となる基材の状態は透明であり、揺動試験後の樹脂層の状態及び揺動試験後かつ経時後の基材の状態は全く変化が無く透明であり、耐久性に優れていることが判明した。比較例２〜５の鉛筆芯用収納ケースは、エマルジョンの状態でケース内側面に塗布したので、樹脂層内に水等の溶剤が残りやすく、上手く塗膜が形成されなかった場所には欠陥が残ったため、たとえ塗膜の硬度が高くても鉛筆芯内の含浸油が基材の樹脂まで浸透してしまったものと推測された。
【産業上の利用可能性】
【００５１】
本発明の鉛筆芯用収納ケースは、シャープペンシル用、芯ホルダー用などの鉛筆芯の替芯ケースとして好適に用いることができる。
【符号の説明】
【００５２】
１  鉛筆芯用収納ケース
１０  ケース本体
Ａ  樹脂層
【図１】
0006545450.tif 000003
【図２】
0006545450.tif 000004
【図３】
0006545450.tif 000005
【図４】
0006545450.tif 000006
【図５】
0006545450.tif 000007
【図６】
0006545450.tif 000008
【図７】
0006545450.tif 000009
【図８】
0006545450.tif 000010
【図９】
0006545450.tif 000011